이 기공 ( 101 ) 의 구멍 직경 분포 나 기공 률 은 포 러스 금속 의 제조 공정 에서 조절 하 여 제조 할 수 있 다 . 기공 ( 101 ) 은 , 예 를 들 면 구멍 직경 0 . 04 ㎛ 내지 500 ㎛ 의 평균 세공 직경 을 갖 고 있 다 . 또한 , 도 5 에 도시 하 는 바 와 같이 본 예의 다공질 부재 ( 6 ) 는 , 그 내부 에 형성 된 다수 의 기공 ( 101 ) 이 상기 다공질 부재 ( 6 ) 의 두께 방향 을 향하 여 이방 적 으로 연통 되 어 있 는 구성 의 것 을 이용 하 는 것 이 바람직 하 다 . 또한 , " "" 이방 적 으로 연통 "" 이 란 ", 다공질 부재 ( 6 ) 의 내부 에 형성 된 전체 기공 ( 101 ) 이 두께 방향 으로 만 연통 되 어 있 는 경우 만 을 의미 하 는 것 은 아니 다 . 다공질 부재 ( 6 ) 내 를 면내 방향 으로 관통 하 는 유로 가 형성 되 어 있 지 않 으면 , 예 를 들 면 도 5 중 에 도시 하 는 바 와 같이 , 일부 의 기공 ( 101 ) 이 평면 방향 으로 연통 되 어 있 어도 좋 다 .